(57)【要約】一つの態様によれば、多層熱保護布は、耐炎性を有する少なくともいくらかのヤーンを有する第１の層と、第１の層に隣接する第２の層と、第１の層を第２の層に固定する少なくとも１本の橋架けヤーンとを含む。別の態様によれば、本明細書に記述される１つまたは複数の多層布のデザインは、これに等しいかまたは同等の重量の従来の単層布のデザインに比べ、より良好な熱伝達効率または耐炎性（またはその両方）をもたらすことができる。
2014508865.tif 000002
【特許請求の範囲】
【請求項１】
耐炎性を有する少なくともいくらかのヤーンを有する第１の層と；
前記第１の層に隣接する第２の層と；
前記第１の層を前記第２の層に固定する少なくとも１本の橋架けヤーンと
を含む、多層熱保護布。
【請求項２】
前記少なくとも１本の橋架けヤーンが、前記第１および第２の層を一まとめに固定するように適合された耐炎性ヤーンを含む、請求項１に記載の布。
【請求項３】
前記少なくとも１本の橋架けヤーンが、構造ヤーンを含む、請求項１または請求項２に記載の布。
【請求項４】
前記構造ヤーンが、前記布の機械的性質を改善するように選択される、請求項３に記載の布。
【請求項５】
前記第２の層が、少なくともいくらかの熱保護性ヤーンを含む、請求項１から４のいずれか一項または複数項に記載の布。
【請求項６】
前記少なくとも１本の橋架けヤーンが、前記第１および第２の層に織り交ぜた構造アラミドヤーンを含む、請求項１から５のいずれか一項または複数項に記載の布。
【請求項７】
前記構造アラミドヤーンが、スパンヤーンである、請求項６に記載の布。
【請求項８】
前記構造アラミドヤーンが、マルチフィラメント非スパンヤーンである、請求項６に記載の布。
【請求項９】
耐炎性を有する前記ヤーンが、ポリベンゾイミダゾールヤーンを含む、請求項１から８のいずれか一項または複数項に記載の布。
【請求項１０】
前記第１の層および第２の層の少なくとも１つが、平織り層である、請求項１から９のいずれか一項または複数項に記載の布。
【請求項１１】
前記第１の層および第２の層の少なくとも１つが、綾層である、請求項１から１０のいずれか一項または複数項に記載の布。
【請求項１２】
前記第１の層および第２の層の少なくとも１つが、朱子層である、請求項１から１１のいずれか一項または複数項に記載の布。
【請求項１３】
前記第１の層および第２の層の少なくとも１つが、飾り織り層である、請求項１から１２のいずれか一項または複数項に記載の布。
【請求項１４】
橋架け繊維の少なくとも一部が、より均一な表面連続性を提供するように混紡される、請求項１から１３のいずれか一項または複数項に記載の布。
【請求項１５】
前記橋架け繊維の少なくとも一部が、モックニット布が得られるようにクラミング処理される、請求項１から１４のいずれか一項または複数項に記載の布。
【請求項１６】
縦糸または横糸方向の少なくとも１つで主要本体パターンに一体化された、少なくとも１つの一体型橋架けパターンを含む、請求項１から１５のいずれか一項または複数項に記載の布。
【請求項１７】
第１および第２の層を有する橋架け布を織るステップを含む、多層熱保護布を形成する方法であって、前記第１および第２の層の少なくとも１つが耐炎性を備えるヤーンを有する、方法。
【請求項１８】
前記少なくとも１本の橋架けヤーンが、前記第１および第２の層を一まとめに固定するように適合された耐炎性ヤーンを含む、請求項１７に記載の方法。
【請求項１９】
前記少なくとも１本の橋架けヤーンが、構造ヤーンを含む、請求項１７または１８に記載の方法。
【請求項２０】
前記構造ヤーンが、前記布の機械的性質を改善するように選択される、請求項１９に記載の方法。
【請求項２１】
前記第２の層が、少なくともいくらかの熱保護性ヤーンを含む、請求項１７から２０のいずれか一項または複数項に記載の方法。
【請求項２２】
少なくとも１本の橋架けヤーンが、前記第１および第２の層に織り交ぜられた構造アラミドヤーンを含む、請求項１７から２１のいずれか一項または複数項に記載の方法。
【請求項２３】
前記構造アラミドヤーンが、スパンヤーンである、請求項２２に記載の方法。
【請求項２４】
前記構造アラミドヤーンが、マルチフィラメント非スパンヤーンである、請求項２２に記載の方法。
【請求項２５】
前記第１の層および第２の層の少なくとも１つが、平織り層である、請求項１７から２４のいずれか一項または複数項に記載の方法。
【請求項２６】
前記第１の層および第２の層の少なくとも１つが、綾層である、請求項１７から２５のいずれか一項または複数項に記載の方法。
【請求項２７】
前記第１の層および第２の層の少なくとも１つが、朱子層である、請求項１７から２６のいずれか一項または複数項に記載の方法。
【請求項２８】
前記第１の層および第２の層の少なくとも１つが、飾り織り層である、請求項１７から２７のいずれか一項または複数項に記載の方法。
【請求項２９】
前記第２の層が、少なくともいくらかの熱保護性ヤーンを含む、請求項１７から２８のいずれか一項または複数項に記載の方法。
【請求項３０】
少なくとも１本の橋架けヤーンが、アラミドヤーンを含む、請求項１７から２９のいずれか一項または複数項に記載の方法。
【請求項３１】
耐炎性を有する前記ヤーンが、ポリベンゾイミダゾールヤーンを含む、請求項１７から３０のいずれか一項または複数項に記載の方法。
【発明の詳細な説明】
【技術分野】
【０００１】
関連出願
本願は、２０１１年３月２２日に出願され、「Ｍｕｌｔｉｌａｙｅｒ  Ｆａｂｒｉｃ  Ｐｌａｔｆｏｒｍ  Ｄｅｓｉｇｎｅｄ  ｆｏｒ  Ｆｌａｍｅ  ａｎｄ  Ｔｈｅｒｍａｌ  Ｐｒｏｔｅｃｔｉｏｎ」と題された米国仮特許出願第６１／４６６，２６３号の利益を主張し、この米国仮特許出願の全体の内容は、あらゆる目的のために本明細書中に参考として援用される。
【０００２】
技術分野
本明細書に開示される実施形態は織物に関し、詳細には、熱保護を提供するように適合され、かつ少なくともいくらかの耐炎性または熱保護性ヤーンと、２つ以上の布層を一まとめに固定するように適合された少なくともいくらかの橋架け（ｃｒｏｓｓ−ｌｉｎｋ）ヤーンとを有する、多層織物に関する。
【背景技術】
【０００３】
緒言
様々な職業では、裸火または高温の存在などに起因して、しばしばやけどを引き起こすリスクがある危険な環境に曝される。例えば、一部の軍人、消防士およびその他の緊急時第一対応者、溶接工や製鋼工などの工場労働者、および電気工事士などは、裸火、高温、または、火もしくは熱に曝されることによるやけど傷が問題のその他の条件に、曝される可能性がある。
【発明の概要】
【課題を解決するための手段】
【０００４】
そのような危険な環境で働く者には、やけどによる損傷の機会を回避しまたは少なくとも低減させるために、通常は耐炎性または耐熱性の衣料（例えば、良好な絶縁性、自己消火性などを有する衣服）が与えられる。いくつかのタイプの熱保護衣料には、ズボン、手袋、シャツ、ジャケット、オーバーオール、フード、ブーツ、および一般に任意のその他の所望のタイプの衣料（例えば、消防士用「防火服」（ｔｕｒｎ−ｏｕｔ  ｇｅａｒ）または「近接防火服」（ｐｒｏｘｉｍｉｔｙ  ｇｅａｒ））を含めてもよい。
【０００５】
その他の場合には、設備（特に熱感受性の設備）もしくは材料に、または熱を閉じ込めもしくは制御する適用例で使用するために、熱保護を提供することが望ましくあり得る。
【０００６】
本明細書に含まれる図面は、本明細書の物品、方法、および装置の様々な実施例を例示するためのものであり、いかなる方法によっても、教示される範囲を限定しようとするものではない。
【図面の簡単な説明】
【０００７】
【図１】図１は、一実施形態による、熱保護用にデザインされた布の画像である。
【図２】図２は、図１の布の、別の画像である。
【図３】図３は、別の実施形態による、熱保護用にデザインされた布の画像である。
【図４】図４は、橋架けのない、従来の多層布の画像である。
【図５】図５は、図４の布の別の画像である。
【図６】図６は、一実施形態による、熱保護用にデザインされた綾／平織り多層布のパターンの概略図である。
【図７】図７は、図６の布に関する通し計画概略図である。
【図８】図８は、別の実施形態による、熱保護用にデザインされた綾／平織り多層布のパターンの概略図である。
【図９】図９は、図８の布に関する通し計画概略図である。
【図１０】図１０は、別の実施形態による、綾／平織り多層布の画像である。
【図１１】図１１は、別の実施形態による、混紡綾／平織り多層布の画像である。
【図１２】図１２は、一実施形態による、綾／綾織り多層布のパターンの概略図である。
【図１３】図１３は、別の実施形態による、混紡綾／綾織り多層布のパターンの概略図である。
【図１４】図１４は、別の実施形態による、綾／平多層布の画像である。
【図１５】図１５は、さらに別の実施形態による、綾／平多層布の画像である。
【発明を実施するための形態】
【０００８】
詳細な説明
本明細書の様々な実施形態は、衣料およびその他の衣服（例えば、ズボン、シャツ、ジャケット、およびオーバーオールなど）において熱保護を提供することに特に使用するための、様々な代替ヤーンを使用して１つまたは複数の特定の適用例および費用構造に適合するプラットフォームを提供する多層布のデザインに関する。
【０００９】
特に、本明細書に記述される１つまたは複数の多層布のデザインは、これに等しいかまたは同等の重量の従来の単層布のデザインに比べ、より良好な熱伝達効率または耐炎性（またはその両方）をもたらすことができる。
【００１０】
いくつかの実施形態では、追加の機械的性質または熱的性質（またはその両方）を得るために、特定の織りパターン（例えば、基本的な織りパターン）の上（ａｂｏｖｅ）および上方（ｏｖｅｒ）での追加のヤーン挿入の（例えば、構造的性質および／または熱的性質が異なるヤーンの）様々な組合せが可能な、布パターンが選択される。例えばいくつかの実施形態では、１本または複数のアラミド橋架けヤーンを、引裂き抵抗、布層間の剪断抵抗、および摩耗抵抗、またはこれらのいくつかの組合せを与える構造繊維として、織物内の特定の頻度またはパターンで布に挿入してもよい。
【００１１】
一般に、各層ごとの様々な異なる布パターン内で、布の２つの（またはそれ以上の）層が一まとめに接合しかつ多層布を形成するように、２つのタイプの橋架け繊維を提供してもよい。例えば、いくつかの実施形態では、一般に布の強度またはその他の機械的性質を増大させることなく層を一まとめに固定するよう適合された橋架け繊維として、熱保護繊維（そのサイズは、より小さくてもよい。）の少なくとも一部を使用して、３−１  Ｒｅｖ綾／平織り多層布を一まとめに固定してもよい。布は、布の機械的性質を改善するように選択された構造的橋架け繊維（例えば、アラミドまたはその他の材料で作製され、より大きくてもよい。）を含んでいてもよい。
【００１２】
いくつかの実施形態では、橋架け繊維の少なくとも一部を混紡してもよい。特に、より効率的なまたはパターン化され誘導された橋架けを使用する橋架け繊維の混紡は、多層布織りの両平面内にあるパターンを一まとめに混紡できるようにして（伝統的な多層とは異なり）、より均一な表面連続性を生成する傾向がある。対照的に、標準的な多層布は隙間を有する可能性があり、そこでは橋架けが露出し、または個々の層の交互に配されたパターンが、製織中に分離する。
【００１３】
いくつかの実施形態では、橋架け繊維は、布が織られる間に布に加えられるトルク力によって第３のＺ軸に挿入ヤーンが強制的に通るように、挿入クラミング（ｉｎｓｅｒｔｉｏｎ  ｃｒａｍｍｉｎｇ）技法を使用することによって、このＺ軸に織り込むことができる（例えば、３Ｄ製織技法により）。典型的な製織では、前進運動により布を連続的に巻き上げて均等な張力をもたらしながら、製織が行われる。しかしこの場合のように、製織を継続しながら織機の前進運動を停止させると（例えば、「挿入クラミング」）、前進運動が再開されたときに、おさ打ち時の布内での残留潜在トルク荷重によって、挿入されたヤーンが第３の軸（Ｚ軸）に押し遣られる傾向がある。クラミングは一般に、前進運動の休止であるがそのとき製織／ヤーン挿入は継続されていることと定義することができる。
【００１４】
そのようなクラミング技法は、その他の機械的性質の付加が支援されるように、多層布内に代替ヤーンを固定するのに使用することもできる。
【００１５】
ある場合には、これらの技法は、２つ以上の平面上の繊維の分布に起因して、伝統的な製織に勝る改善をもたらすことができる。特にこの技法は、改善されたコーティングおよびラミネーションのニット製品の代替例（「モックニット（ｍｏｃｋ  ｋｎｉｔ）」とも呼ばれる。）を提供することができる。ニット製品は、延伸し動く傾向があり、その結果、少なくとも２つの問題、即ち残留内部応力と、歪みと、不均等なまたは効果のないコーティングおよびラミネーションが生じる。いくつかの実施形態では、布の層は一まとめに橋架けされて、ニット地の布の少なくとも１つの物理的性質（例えば、風合いなど）を有しかつニット製品のその他の欠点のいくつかを持つことのない布を提供する。
【００１６】
さらに、指定されたパターンで織られたときのヤーンの結束部は、クラミングされていてももそうでなくても、２つの分離した個々の織物（緩い縫いと大きな違いはない）のように、多層が曲がるのを妨げることなく剪断抵抗をもたらす。
【００１７】
ニットと比べて織物は、構造的に安定である（例えば、延伸しない傾向がある。）。したがって、多次元で延伸しない多層織りは、（ニット地の布とは異なり）コーティングし、ラミネートし、かつ／または変換操作を通して処理するのがより容易と考えられる。また、ニット地の布がコーティングされ、ラミネートされ、または固着状態に変換される場合、（典型的には、ニット基材がラミネートされ、コーティングされ、または縫い付けられるあらゆるものに対する剪断で）通常は残留張力が存在する。
【００１８】
これらの残留張力は、特にこれらの張力が「非延伸」に抵抗しがちな傾向があるので、ニットを使用する最終製品の信頼性または剛性（またはその両方）を低減させる可能性がある。しかし、これは通常、織物に関する問題ではない。したがって、本明細書に記述される多層布の一部は、ニットの「風合い」（例えば、延性／柔軟性）および厚さを維持することができ、しかし同じプロセスおよび耐久性の問題の一部を課すことがない。
【００１９】
上記にて紹介されたように、３−１  Ｒｅｖ綾層は一般に、ラミネーション、コーティング、および衣服製造（またはその他の目的）に適切な平らな表面を提供し、それと共に平織り層は、一般に、改善された熱的性能のための構造および追加のヤーン層状化を提供する。このように、多層布は一般に、所望のレベルの熱的性能ならびに所望の機械的性質を有するものを織ることができる。
【００２０】
様々な製織スタイルを、完成した布の所望の性質に応じて多層プラットフォームに適用することができる（例えば、綾織り、朱子織り、平織りなど）。例えば多層布は、布の片面の朱子層に連結されているこの布の他方の片面に、飾り織りパターン層を含んでいてもよい。
【００２１】
一態様によれば、本明細書に概略的に記述される実施形態と伝統的な多層デザインとの間の１つの識別的な因子は、横糸方向の橋架けのパターンである。一般に橋架けは、布パターンの繰返しの中断であり、または、縦糸もしくは横糸方向（またはその両方）で主要本体パターンに一体化された、個別の一体化された橋架けパターンであると記述することができる。例えば橋架けは、多層布の繰返しの間の中断として設けてもよく、橋架けは、最上層（例えば、上層）と底部層（例えば、下層）との間に設けられてこれらの層を一まとめに固定する。
【００２２】
いくつかの実施形態では、空気が有効な絶縁体になる傾向があるので、良好な熱的性質が得られるように「毛羽立った（ｆｌｕｆｆｅｄ）」（例えば、布層内に多くの空隙または空間がある。）少なくとも１つの層を設けることが望ましいと考えられる。
【００２３】
本明細書のいくつかの実施形態は、従来の多層布に比べてより大きな強度をもたらす傾向がある、多層布の変形例を対象とする。典型的な多層布は、平行に織られた２つの個別の層を含む（例えば図４および５に示されるように）。しかし、そのような多層布に関する１つの固有の問題は、使用中に基材が剪断損傷を受け易く、その結果、層がばらばらになりまたは互いから切り離されることである。
【００２４】
したがって、本明細書に概略的に記述されるように、１本または複数のより強力な橋架けヤーン（例えば、アラミド、カーボン、ＦＲ処理済みレーヨン、セラミックヤーン、またはその他の橋架けヤーン）を設けて多数の層を一まとめにさらに固定することにより、多層布の全体的な堅牢性を増大させることができる。
【００２５】
本明細書に概略的に記述される布の１つまたは複数は、様々な熱保護市場に向けて使用することができ、耐炎性、熱伝達保護、アークフラッシュおよび溶融金属のスプラッシュからの保護などをもたらすことができる。ある場合には、多層プラットフォームは、ラミネーション／コーティングに好都合であるべきであり、既存の単層製織製品よりも良好な熱効率を示すべきであり、かつ剪断／摩耗抵抗性であるべきである。
【００２６】
いくつかの実施形態では、耐炎性繊維は、ポリベンゾイミダゾール（ＰＢＩ）繊維を含んでいてもよい。いくつかの実施形態では、耐炎性ＰＢＩ繊維は、アラミド繊維と組み合わせて、ある場合にはアラミド橋架け繊維と組み合わせて使用してもよい。いくつかのその他の実施形態では、ガラスは別の適切なヤーンであってもよい。その他の実施形態では、アラミド、化学的に処理されたＦＲポリエステル、レーヨン、セラミックヤーン、コアスパンガラス繊維、カーボン、プレオックス（ｐｒｅｏｘ）、Ｎｏｍｅｘ、および様々な混紡スパンヤードなど、その他の適切なヤーンを使用してもよい。
【００２７】
本明細書に記述される実施形態の少なくともいくつかは、伝統的な熱保護性の布（例えば、単層ニットまたは織物）に比べ、１つまたは複数の利点または利益をもたらすことができる。例えば、いくつかの実施形態は、より高い熱効率を提供することができ（例えば、ＦＦＦ値＝（ｃａｌ／ｃｍ２）／（ｏｚ／ｙｄ２）−熱性能と布の重量との比）、典型的な単層布よりも多層布の絶縁性を増大させることができる。
【００２８】
いくつかの実施形態は、改善された剪断抵抗および／または摩耗抵抗を提供することもできる。いくつかの実施形態では、所望の機械的および／または熱的性質が得られるように、様々な縦糸および横糸の密度で様々なヤーンの組合せを使用する布を提供することが可能になる。
【００２９】
いくつかの実施形態では、布層のそれぞれに関して選択された特定の（１つまたは複数の）織りパターン（例えば、綾織り、朱子織り、飾り織り、平織りなど）に応じて、多数の表面特性を有する布を提供することができる。
【００３０】
次に図１および２を見ると、そこには、一実施形態による熱保護用にデザインされた布１００が例示されている。図示されるように、布１００はほぼ開放的で緩い状態の外観を有するが、ヤーンは「２つ」の平面に層状化され、少なくとも２つのタイプのヤーン：熱保護用のより小さな混紡ＰＢＩ／アラミド（例えば、これらの層を一まとめに固定するのを助けるが概して布の構造的性質を改善しない、第１の橋架けヤーン）と、構造的一体性および多層剪断抵抗を布に与える、より大きなスパンアラミド（例えば、第２の橋架けヤーン）とに相互接続される。
【００３１】
この実施形態では、より細い耐炎性繊維が一般に１０２で示され、より大きいスパンアラミド繊維が一般に１０４で示される。
【００３２】
布１００の２つの層は、２つのタイプのヤーンで橋架けされる。「高度に」耐炎性であるが引張り強さの低いＰＢＩ／アラミド混紡ヤーンと、耐炎性であるが高引張りスパンアラミドヤーンである。ＰＢＩ／アラミドヤーンは、織られた基材の２つの平面内に大量の熱保護を与える。スパンアラミドヤーンは、（特定のパターンを有する）追加の橋架けとして縦糸および横糸方向の両方に付加され、全体的な布の破壊強さを増大させ、トラペゾイド引裂き抵抗を改善し、摩耗抵抗を改善し、織られたＰＢＩ／アラミド層の２層の間の剪断抵抗を改善するなど、いくつかの機械的性質を多層布１００に付加することができる。
【００３３】
図３は、別の実施形態による、熱保護用にデザインされた別の布２００の画像である。一般に、布２００は、布１００に類似しており（例えば、布１００と同じまたは実質的に類似のパターンを有する。）、耐炎性繊維２０２および構造繊維２０４を有する。しかしこの実施形態では、構造繊維がマルチフィラメント非スパンアラミド繊維である。布１００の場合のように、布２００は、（布２００の層を一まとめに固定するための）耐炎性繊維２０２から作製された橋架けおよび（布２００の機械的性質を改善するようにデザインされた）構造繊維２０４で作製された橋架けも含め、異なる層を一まとめに固定するための様々な橋架け繊維を含む。
【００３４】
（実験データ）
ある実験によれば、比較分析を、典型的なニット対照サンプルと比較して、図３に概略的に示される布の単層（例えば、マルチフィラメント非スパンアラミド構造繊維とのＰＢＩ／アラミド混紡ヤーン）に関して行った。この比較の結果を、以下の表１に示す。
【００３５】
【表１】
2014508865.tif 000003
表１に示されるように、図３の布は一般に、低重量（その結果、より高いＦＦＦ値または熱効率比になる。）および改善された耐炎特性も含め、いくつかの領域で改善された性質をもたらした。より高い熱効率比は、対照サンプルに比べ、多層布で性能の増大があることを示した。
【００３６】
次に図４および５を見ると、そこには、布の２層が、橋架けなしに平行に織られている従来の多層布３００が例示されている。特に、この実施形態では、個別の第１の層３０１と第２の層３０３とを含む、布３００の層を見ることができる。層３０１、３０３は、１つまたは複数の橋架けヤーンを使用して一まとめに固定されていない（特に、層３０１、３０３が引き離されている状態を示す図５参照）。したがって、このタイプの布３００は、衣服またはその他のタイプの衣料に使用される場合、ばらばらになる（例えば、層が分離する）傾向があると考えられ、これが一般に望ましくないものである。
【００３７】
次に図６および７を見ると、本明細書の教示によるある特定の例の多層布が、そこに概略的に示されている。この実施形態では、３−１  Ｒｅｖ綾／平織り多層布は、主要な耐炎性繊維として１８０ｄｔｅｘ  ６０／４０  Ｔｗａｒｏｎ／ＰＢＩを使用して、かつ機械的性質を改善するように適合された追加の橋架け繊維として５５０ｄｔｅｘ  Ｔｗａｒｏｎ（マルチフィラメント非スパンアラミド）を使用して、織られたものである。
【００３８】
図示されるように、この実施形態では、符号Ａ、Ｂ、およびＣにより強調された行および列により概略的に示されるように、１８０ｄｔｅｘ  ６０／４０  Ｔｗａｒｏｎ／ＰＢＩ橋架けが、約９ピックごとに設けられ、より大きな５５０ｄｔｅｘ  Ｔｗａｒｏｎ橋架け繊維が５８ピックごとに挿入されて（例えば、アラミドを約５４エンドごとに通す）、１８０ｄｔｅｘ  ６０／４０の代わりをする。
【００３９】
別の特定の例の多層布が、図８および９に示されており、やはり３−１  Ｒｅｖ綾／平織り多層布が示されている。しかしこの布は、主要な耐炎性繊維として５５０ｄｔｅｘ  ６０／４０  Ｔｗａｒｏｎ／ＰＢＩを使用して、かつ構造繊維として５５０ｄｔｅｘ  Ｔｗａｒｏｎ（マルチフィラメント非スパンアラミド）を使用して織られている。この実施形態では、符号Ｄ、Ｅ、およびＦにより概略的に示されるように、第１の橋架け繊維を、５５０ｄｔｅｘ  ６０／４０  Ｔｗａｒｏｎ／ＰＢＩを使用して設けてもよく（例えば、約９ピックごとに）、一方、アラミド橋架け繊維を、２１ピックごとに挿入してもよい（例えば、アラミドを約１８エンドごとに通す。）。
【００４０】
その他の実施形態では、橋架け繊維またはヤーン用の様々なその他の空間を、完成した多層布の所望の性質に応じて、標準的な織りパターン（例えば、綾／朱子／平）内の１つまたは複数のパターンに、または既存の典型的な織りパターンそのものの一部として、設けてもよい。例えば、いくつかの実施形態では、橋架け繊維（例えば、Ｔｗａｒｏｎなどのアラミド構造繊維）を、６０ピック超ごと、３０ピック超ごと、３０ピック未満ごと、２０ピック未満ごとの頻度で挿入してもよい。
【００４１】
いくつかの実施形態では、１つまたは複数の多層布を混紡してもよい。例えば図１０は、綾／平織り多層布（例えば、非混紡布）の画像であり、一方、図１１は、混紡綾／平織り多層布の画像である。
【００４２】
橋架け繊維の混紡は、多層布織りの両方の平面内のパターンを一まとめに混紡可能にする傾向があり（伝統的な多層とは異なって）、したがってより均一な表面連続性が生成される。対照的に、標準的な（例えば、非混紡）多層布は、隙間を有する可能性があり、ここで橋架けが露出するかまたは個々の層の交互に配されたパターンが製織中に分離する。したがって混紡多層布は、いくつかの適用例に対して改善された性質を有することができる。
【００４３】
様々な実施形態では、異なる混紡スキームを、そのような多層布と共に使用してもよい。例えば図１２は、図１０の非混紡多層布のパターンの概略図であり、一方、図１３は、図１１の混紡綾／平織り多層布に関するパターンの概略図を示す。
【００４４】
その他の実施形態では、１つまたは複数のその他のヤーンの組合せを、様々な性能効果のために使用してもよい。例えば図１４は、サンプルの布である、（３２／１  ｃｃ  ＰＢＩ／Ｔｗａｒｏｎ  ３−１綾／平）、１９７ｇｓｍを含むサンプルＡＡの画像を示す。同様に図１５は、サンプルの布である、（２０／２  ｃｃ  ＰＢＩ／Ｋｅｖｌａｒ  ３−１綾／平）、１９７ｇｓｍを含むサンプルＢＢの画像を示し、これは主要な耐炎性繊維として４０／６０  ＰＢＩ／Ｋｅｖｌａｒを使用しかつ構造繊維として５００デニールＴｗａｒｏｎを使用するものである。サンプルＡＡおよびＢＢに関する性能データを、以下の表２に示す。
【００４５】
【表２】
2014508865.tif 000004
本明細書で使用される「繊維」という用語は、一般に、長さ寸法が横または幅寸法よりも著しく細長い本体を指す。いくつかの実施形態では、繊維の少なくとも１本は、ポリエステル繊維、アラミド繊維、ガラス繊維、バサルト繊維、炭素繊維、スパン／混紡繊維、化学的に処理された繊維、またはこれらのいくつかの組合せを含んでいてもよい。
【００４６】
いくつかの実施形態では、繊維の少なくとも一部は、ポリベンゾイミダゾール（ＰＢＩ）、ガラス繊維、およびアラミド繊維などの耐炎性繊維であり、またはいくらかの生来の熱保護能力を有する（即ち、セラミックまたは炭素繊維）。
【００４７】
本明細書に記述される多層布は、さらなる層状化またはパターンによって明らかにされる空間により、単層よりも絶縁性が高くなる傾向がある。多層布は、より高い強度、改善された切断抵抗、高い剪断抵抗、高い摩耗抵抗、より良好な快適さ、およびより多くの色の選択肢などを含めた、１つまたは複数のその他の利益をもたらすこともできる。
【００４８】
追加の利益は、多層プラットフォームでは、より良好な複合織り（例えば、その他の物理的特性を得るための、その他のヤーンの一体化）が可能になることである。
【００４９】
本明細書に記述されるその他の実施形態では、橋架けヤーンを隠すことができ、または多層パターン内に戦略的に配置することができ、したがって、様々なタイプの橋架け繊維を使用することができる（高温に曝されたときに溶融し易くなる可能性のある橋架け繊維を含む。）。これは、全てのヤーンが布の表面および裏面の両方に存在するので、単一の布の層内で行うことはより難しいと考えられる。
【００５０】
その他の繊維は、伸長鎖ポリエチレン繊維、および／またはポリ（ｐ−フェニレン−２，６−ベンゾビスオキサゾール）（ＰＢＯ）繊維を含んでいてもよい。その他の例には、アラミドおよびコポリマーアラミド繊維、例えばＤｕＰｏｎｔ（Ｋｅｖｌａｒ（登録商標））、帝人（Ｔｗａｒｏｎ（登録商標））、Ｋｏｌｏｎ（Ｈｅｒａｃｒｏｎ（登録商標））により商用として製造されたもの、およびＨｙｏｓｕｎｇアラミド、改質アラミド（例えば、Ｒｕｓａｒ（登録商標）、Ａｕｔｅｘ（登録商標））、Ｓｐｅｃｔｒａ（登録商標）、Ｄｙｎｅｅｍａ（登録商標）、およびＴｅｋｍｉｌｏｎ（登録商標）という商標名でそれぞれＨｏｎｅｙｗｅｌｌ、ＤＳＭ、三井により商用として製造された超高分子量ポリエチレン（ＵＨＭＷＰＥ）（ならびにＰｅｇａｓｕｓ（登録商標）ヤーン）、ポリ（ｐ−フェニレン−２，６−ベンゾビスオキサゾール）（ＰＢＯ）（商品名Ｚｙｌｏｎ（登録商標）で東洋紡により製造されたもの）、および／またはポリエステル−ポリアリーレートヤーン（例えば、商標名Ｖｅｃｔｒａｎ（登録商標）でクラレにより製造された液晶ポリマー）を含めることができる。いくつかの実施形態では、ナイロン、ポリエステル、ポリオレフィンをベースにしたヤーン（ポリエチレンおよびポリプロピレンを含む。）などの工業用繊維を使用することもできる。いくつかの実施形態では、繊維は、セラミック繊維（例えば、３Ｍ  Ｎｅｘｔｅｌ繊維）、Ｃａｒｂｏｎ−Ｘ、炭素繊維、および様々な混紡を含んでいてもよい。
【００５１】
いくつかの実施形態では、繊維は、高分子量ポリエチレン（ＵＨＭＷＰＥ）、ポリプロピレンなどの脂肪族（非芳香族）低密度ポリオレフィン、およびＰＥＴまたはナイロン／アミドなどの合成繊維から作製されてもよい。ＵＨＭＷＰＥは、熱保護用に典型的には使用されないが、典型的な熱保護繊維（ＰＢＩ混紡またはスパンアラミドなど）に加えてＵＨＭＷＰＥ繊維を含む複合多層は、熱保護に加えてスラッシュ／切断抵抗をもたらすことができる（例えば、混成製品）。
【００５２】
一般に、本明細書に記述される１つまたは複数の多層布は、衣服（例えば、シャツ、ズボンなど）、構造体、複合体／混成体、および熱遮蔽などに使用されるものも含め、様々なタイプの熱保護に使用することができる。いくつかの実施形態では、本明細書に記述される布は、設備または機器を保護するのに使用することができ、防火壁の熱遮蔽として働くことができる。
【００５３】
例えば、本明細書に記述される一部の繊維は、自動車のエンジンまたはその他の構成要素から放射される熱から運転者および／または乗客を保護するため、自動車での適用例（特に、レース用の適用例）に有用と考えられる。そのような例では、織られた多層布は、複合構造の構成要素であってもよい。
【００５４】
上述の内容は１つまたは複数の熱保護性の布の例を示すが、その他の布およびその形成方法が、当業者により解釈されるように、本発明の記述の範囲内にあるとすることができることが理解されよう。
【図１】
2014508865.tif 000005
【図２】
2014508865.tif 000006
【図３】
2014508865.tif 000007
【図４】
2014508865.tif 000008
【図５】
2014508865.tif 000009
【図１０】
2014508865.tif 000010
【図１１】
2014508865.tif 000011
【図１４】
2014508865.tif 000012
【図１５】
2014508865.tif 000013
【図６】
2014508865.tif 000014
【図７】
2014508865.tif 000015
【図８】
2014508865.tif 000016
【図９】
2014508865.tif 000017
【図１２】
2014508865.tif 000018
【図１３】
2014508865.tif 000019
【国際調査報告】
2014508865.tif 000020
2014508865.tif 000021